정극 활물질 로서 리튬 코발트 복합 산화물 LiCoO 2 를 92 . 2 질량 %, 도전 재 로서 인편상 그래 파이트 와 아세틸렌 블랙 을 각각 2 . 3 질량 % 및 결합제 로서 폴리 불화 비닐리덴 ( PVDF ) 3 . 2 질량 % 를 N - 메틸 피 롤리 돈 ( NMP ) 속 에 분산 시켜서 슬러리 를 제조 했 다 . 이 슬러리 를 정극 집 전체 가 되 는 두께 20 ㎛ 의 알루미늄박 의 편면 에 다 이 코터 로 도포 하 고 , 130 ℃ 에서 3 분 간 건조 후 , 롤 프레스 기 로 압축 성형 했 다 . 이때 , 정극 의 활물질 도포 량 은 250 g / ㎡, 활물질 벌크 밀도 는 3 . 00 g / ㎤ 가 되 도록 조정 했 다 .